ШИХТА ДЛЯ ПРОИЗВОДСТВА ПОРИСТОГО ЗАПОЛНИТЕЛЯ
MIXTURE FOR PRODUCING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
2
Технический результат достигается тем, что шихта для производства пористого заполнителя, содержащая глину монтмориллонитовую, дополнительно содержит молотые до удельной поверхности 3000-3500 см/г отходы производства асбестоцементных изделий при следующем соотношении компонентов, мас.%: глина монтмориллонитовая 75,0-95,0; указанные молотые отходы производства асбестоцементных изделий 5,0-25,0.
В таблице приведены составы шихты для производства пористого заполнителя.
Компоненты
Состав, мас.%:
1
2
3
Глина монтмориллонитовая
75,0
85,0
95,0
Молотые отходы производства асбестоцементных изделий с удельной поверхностью 3000-3500 см<sup>2</sup>/г
25,0
15,0
5,0
Прочность на сжатие, МПа
не менее 5
не менее 5
не менее 5
В составе шихты для производства пористого заполнителя используют глины монтмориллонитовые, включающие Al-монтмориллонит и Fe-монтмориллонит (нонтронит).
2
Компоненты шихты дозируют в требуемых количествах. Отходы производства асбестоцементных изделий (обрезки) размалывают до порошкообразного состояния (удельная поверхность 3000-3500 см/г), смешивают с глиной монтмориллонитовой. Полученную шихту увлажняют до 18-20% и формуют из нее гранулы размером 20-40 мм, которые сушат до влажности не более 6% и обжигают при температуре 950-1000°С.
Источник информации
1. SU 1161500, С04В 31/00, 1985.